(57)【特許請求の範囲】
【請求項１】
中間層および該中間層の両面に積層された一対の外層を有し、
（Ａ）中間層は、合成樹脂と該合成樹脂中に分散配合された熱伝導性粉体とを含むフィルムからなり、熱伝導率が０．３Ｗ／ｍ・Ｋ以上で、その厚みが１０〜３０μｍであり、かつ、前記合成樹脂が芳香族ポリイミド、ポリアミド、ポリアミドイミド、ポリエステル、フッ素系ポリマーまたはこれらの２種以上の組み合わせである電気絶縁性の合成樹脂フィルム層であり、
（Ｂ）外層は、（ａ）オルガノポリシロキサン、（ｂ）硬化剤、（ｃ）熱伝導性充填剤、並びに、（ｄ）エポキシ基、アルコキシ基、メチル基、ビニル基、および式：Ｓｉ−Ｈで表わされる基からなる群から選ばれた少なくとも１種の基を有するケイ素化合物系接着性付与剤を含む組成物を硬化させてなるシリコーンゴム層である、
積層構造体を含むことを特徴とする熱伝導性シリコーンゴム複合シート。
【請求項２】
前記合成樹脂が芳香族ポリイミドである請求項１に係る熱伝導性シリコーンゴム複合シート。
【請求項３】
前記熱伝導性粉体が酸化亜鉛粉末、酸化アルミニウム粉末、酸化マグネシウム粉末、水酸化アルミニウム粉末、窒化ホウ素粉末、窒化アルミニウム粉末、炭化ケイ素粉末、ダイヤモンド粉末またはこれらの２種以上の組み合わせである請求項１または２に係る熱伝導性シリコーンゴム複合シート。
【請求項４】
前記熱伝導性粉体が酸化アルミニウム粉末である請求項１〜３のいずれか１項に係る熱伝導性シリコーンゴム複合シート。
【請求項５】
前記（ｂ）成分の硬化剤がヒドロシリル化反応硬化剤であり、且つ、前記（ｄ）成分のケイ素化合物系接着性付与剤が、ビニル基、Ｓｉ−Ｈで表わされる基またはこれらの両方と、エポキシ基、アルコキシ基またはこれらの両方とを有する、請求項１〜４のいずれか１項に係る熱伝導性シリコーンゴム複合シート。
【請求項６】
前記（ｂ）成分の硬化剤が有機過酸化物硬化剤であり、且つ、前記（ｄ）成分のケイ素化合物系接着性付与剤が、メチル基、ビニル基またはこれらの両方と、エポキシ基、アルコキシ基またはこれらの両方とを有する、請求項１〜４のいずれか１項に係る熱伝導性シリコーンゴム複合シート。
【発明の詳細な説明】
【技術分野】
【０００１】
本発明は、特に発熱性電子部品と放熱フィン等の放熱部品との間に介装される放熱部材として好適な熱伝導性シリコーンゴム複合シートであって、電気絶縁性とともに熱伝導性が良好であり、また、強度および柔軟性に富んだ熱伝導性シリコーンゴム複合シートに関するものである。
【背景技術】
【０００２】
従来から、パワートランジスタ、ＭＯＳトランジスター、ＦＥＴ、サイリスタ、整流器、トランス等の発熱性電子・電気部品の放熱部材用に電気絶縁性の熱伝導性材料が用いられている。例えば、シリコーンゴム等の合成ゴムに、酸化ベリリウム、酸化アルミニウム、水酸化アルミニウム、酸化マグネシウム、酸化亜鉛等の金属酸化物粉末を配合したもの（特許文献１参照）や、シリコーンゴムに窒化ホウ素を配合し網目状の絶縁材で補強したもの（特許文献２参照）等が挙げられる。
【０００３】
また、上記放熱部材の熱伝導性をより向上させるための一つの手段として、その厚みをできるだけ薄くすることが考えられる。しかし、その厚みをあまりに薄くすると放熱部材の強度、耐久性または電気絶縁性が損なわれるという問題が生じる。この問題点を改良するものとして、中間層に芳香族ポリイミド、ポリアミド、ポリアミドイミド，ポリエチレンナフタレート等の耐熱性、電気絶縁性及び機械的強度に富むフィルムを用い、外層に酸化ベリリウム、酸化アルミニウム、水酸化アルミニウム等を配合した熱伝導性および電気特性に優れたシリコーンゴム層を配した多層構造体とすることが提案されており、例えば、特許文献３には、酸化アルミニウム等を所定量配合したポリイミド（アミド）フィルムを中間層とし、該中間層の両面に一対の外層として、酸化アルミニウム等を配合したシリコーンゴム層を配置した少なくとも三層からなる積層体を有する熱伝導性の電気絶縁部材が記載されている。
【０００４】
しかし、これらの多層構造を有する熱伝導電気絶縁部材には、外層部のシリコーンゴム層と、中間層の芳香族ポリイミド等のフィルムとの接着性が不安定で、経時的に層間剥離を生じやすく、耐久性に劣るという問題点がある。
【０００５】
この問題点を改良するものとして、エポキシ基、アルコキシ基、ビニル基、および式：Ｓｉ−Ｈで表わされる基からなる群から選ばれた少なくとも１種の官能性基を有するケイ素化合物系接着性付与剤を含む組成物を硬化させてなるシリコーンゴム層を外層として有する積層構造体を含むことを特徴とする熱伝導性シリコーンゴム複合シート(特許文献４)が挙げられる。しかし、この熱伝導性シリコーンゴム複合シートにおいては、中間層である芳香族ポリイミド等からなるフィルムの熱伝導率が、外層である熱伝導性シリコーンゴム層に比べて顕著に低いため、複合シート全体としての熱伝導特性が低くなってしまうという問題点がある。
【０００６】
他にも公知の熱伝導性シリコーンゴム複合シートとしては特許文献５〜７に記載のものが挙げられるが、いずれも優れた層間接着性と良好な熱伝導性とを同時に満たすものではない。
【先行技術文献】
【特許文献】
【０００７】
【特許文献１】特開昭４７−３２４００号公報
【特許文献２】実開昭５４−１８４０７４号公報
【特許文献３】特公平２−２４３８３号公報
【特許文献４】特開２００４−１２２６６４号公報
【特許文献５】特開２００１−０１８３３０号公報
【特許文献６】特開平１１−１５７０１１号公報
【特許文献７】特開平１０−２３７２２８号公報
【発明の概要】
【発明が解決しようとする課題】
【０００８】
本発明は、上記従来技術の問題点に鑑み、電気絶縁性に優れ、また、強度および柔軟性に富み、更に、層間の接着性に優れ、特に熱伝導性の良好な熱伝導性シリコーンゴム複合シートを提供することを目的とするものである。
【課題を解決するための手段】
【０００９】
上記目的を達成するため、本発明は、
中間層および該中間層の両面に積層された一対の外層を有し、
（Ａ）中間層は、熱伝導率が０．３Ｗ／ｍ・Ｋ以上である電気絶縁性の合成樹脂フィルム層であり、
（Ｂ）外層は、（ａ）オルガノポリシロキサン、（ｂ）硬化剤、（ｃ）熱伝導性充填剤、並びに、（ｄ）エポキシ基、アルコキシ基、メチル基、ビニル基、および式：Ｓｉ−Ｈで表わされる基からなる群から選ばれた少なくとも１種の基を有するケイ素化合物系接着性付与剤を含む組成物を硬化させてなるシリコーンゴム層である、
積層構造体を含むことを特徴とする熱伝導性シリコーンゴム複合シートを提供する。
【発明の効果】
【００１０】
本発明の熱伝導性シリコーンゴム複合シートは、熱伝導性充填剤が配合されているため熱伝導性が良好なシリコーンゴム層を外層として有するのみならず、熱伝導性に優れた合成樹脂フィルム層を中間層として有することから、熱伝導性に非常に優れる。また、該中間層は更に電気絶縁性および機械的強度にも優れるため、その補強効果により本発明の複合シートは十分な強度と柔軟性を有する。これらの点から、本発明の複合シートは、発熱性電子・電気部品と放熱部品との間に介装される電気絶縁性の放熱部材として好適である。特に、熱伝導性に非常に優れるため、高発熱体に適用すると効果的である。しかも、シリコーンゴム層は接着性付与剤を含有しているため、シリコーンゴム層と合成樹脂フィルム層とが強固に密着することができるので、本発明の複合シートは耐久性にも優れるという顕著な作用・効果を奏するものである。
【発明を実施するための形態】
【００１１】
以下、本発明について、詳細に説明する。なお、本明細書において、合成樹脂フィルム層の熱伝導率は、レーザーフラッシュ法に基づき２５℃において測定された値である。
【００１２】
［（Ａ）熱伝導性中間層］
本発明の複合シートの中間層としては、耐熱性および電気絶縁性に優れた柔軟で機械的強度が高く、かつ０．３Ｗ／ｍ・Ｋ以上の熱伝導性を有している合成樹脂フィルム層であれば、特に限定されず、公知のものを全て用いることができる。
【００１３】
この熱伝導性合成樹脂フィルム層の熱伝導率は、通常、０．３Ｗ／ｍ・Ｋ以上であり、好ましくは０．４Ｗ／ｍ・Ｋ以上である。熱伝導率が０．３Ｗ／ｍ・Ｋ未満であると、本発明の複合シートの熱伝導性に支障が生じやすい。なお、本発明の目的を達成する上ではこの熱伝導率は高ければ高いほどよく、その上限は何ら限定されないが、実用上は１０Ｗ／ｍ・Ｋ程度以下とすればよい。
【００１４】
この熱伝導性合成樹脂フィルム層の厚さは、通常、５〜４０μｍ、好ましくは１０〜３０μｍの範囲である。前記厚さが、厚すぎると本発明の複合シートの熱伝導性に支障が生じることとなり、逆に薄すぎると中間層として発揮すべき強度が不足し、また、耐電圧特性が劣化して、電気絶縁性能が不十分となる場合がある。更に、該熱伝導性合成樹脂フィルム層は、耐電圧特性を低下させるような孔がないフィルム層である必要がある。
【００１５】
該中間層として用いられる０．３Ｗ／ｍ・Ｋ以上の熱伝導率を有する熱伝導性合成樹脂フィルム層は、典型的には合成樹脂と該合成樹脂中に分散配合された熱伝導性粉体とを含むフィルムからなる層である。合成樹脂および熱伝導性粉体のおのおのは１種単独でも２種以上組み合わせても使用することができる。
【００１６】
合成樹脂としては、例えば、芳香族ポリイミド；ポリアミド；ポリアミドイミド；ポリエチレンナフタレート等のポリエステル；ポリテトラフルオロエチレン（ＰＴＦＥ）、テトラフルオロエチレン・パーフルオロアルキルビニルエーテル共重合体等のフッ素系ポリマーを挙げることができる。合成樹脂として前記フッ素系ポリマーを用いる場合には、得られるフィルムの表面に対し金属Ｎａ/ナフタレン系処理液を用いて化学エッチング処理を施すことが、接着性の向上の点から好ましい。
【００１７】
合成樹脂中に分散配合される熱伝導性粉体としては、例えば、酸化亜鉛粉末、酸化アルミニウム粉末、酸化マグネシウム粉末、水酸化アルミニウム粉末、窒化ホウ素粉末、窒化アルミニウム粉末、炭化ケイ素粉末、ダイヤモンド粉末等の熱伝導性無機粉末が挙げられるが、これに限定されるものではなく、熱伝導性および絶縁性を有するものであればいかなるものでもよい。これらの粉体は一種でも二種以上の組み合わせでも使用することができる。
【００１８】
また、０．３Ｗ／ｍ・Ｋ以上の熱伝導率を有する熱伝導性合成樹脂フィルム層は、合成樹脂に熱伝導性粉体を配合せずに、合成樹脂の結晶性を向上させて熱伝導性を向上させた熱伝導性合成樹脂フィルムを用いてもよい。
さらに、結晶度を高めた合成樹脂に上記の熱伝導性粉体を分散したものでもよい。
【００１９】
前記合成樹脂フィルム層は、融点が２００℃以上、好ましくは２５０℃以上であれば、耐熱性に優れ、機械的強度の低下も熱変形も生じにくいので、好適である。
【００２０】
前記合成樹脂フィルム層の好適例としては、例えば、融点が２５０℃以上の耐熱性を有する熱伝導性フィルムとして、芳香族ポリイミド系フィルムであるカプトン（登録商標）ＭＴタイプ（商品名、東レデュポン(株)製）等が挙げられる。
【００２１】
［（Ｂ）外層］
本発明において複合シートに含まれる外層は、（ａ）オルガノポリシロキサン、（ｂ）硬化剤、（ｃ）熱伝導性充填剤、並びに、（ｄ）エポキシ基、アルコキシ基、メチル基、ビニル基、および式：Ｓｉ−Ｈで表わされる基からなる群から選ばれた少なくとも１種の基を有するケイ素化合物系接着性付与剤を含む組成物を硬化させてなるシリコーンゴム層である。この（Ｂ）層の厚さは、本発明の複合シートの適用形態・適用対象により、設定することができ、特に制限されないが、通常、３０〜８００μｍ、好ましくは５０〜４００μｍ程度の範囲とするのがよい。概して、前記厚さが薄すぎると電子部品への形状追随性が悪くなることから、熱伝導性が悪くなるという傾向があり、また、厚すぎると熱伝達特性が損なわれるという傾向があり、いずれにしても好ましくない。
【００２２】
＜（ａ）オルガノポリシロキサン＞
（ａ）成分のオルガノポリシロキサンは、平均組成式：Ｒ1aＳｉＯ(4-a)/2（式中、Ｒ1は同一または異なる置換または非置換の炭素原子数１〜１０、好ましくは１から８の１価炭化水素基を表わし、ａは１．９０〜２．０５の正数である）で表わされるものである。  
【００２３】
上記Ｒ1としては、例えば、メチル基、エチル基、プロピル基、ブチル基、ペンチル基、ヘキシル基、ヘプチル基、オクチル基、ノニル基、デシル基、オクタデシル基等のアルキル基；シクロペンチル基、シクロヘキシル基等のシクロアルキル基；フェニル基、トリル基、キシリル基、ナフチル基等のアリール基；ベンジル基、フェネチル基、３−フェニルプロピル基等のアラルキル基；３，３，３−トリフルオロプロピル基、３−クロロプロピル基等のハロゲン化アルキル基；ビニル基、アリル基、ブテニル基、ペンテニル基、ヘキセニル基等のアルケニル基等が挙げられる。
【００２４】
この（ａ）成分のオルガノポリシロキサンとしては、一般的には、主鎖がジメチルシロキサン単位からなるもの、または、前記主鎖のメチル基の一部がビニル基、フェニル基、３，３，３−トリフルオロプロピル基等で置き換えられたものが好ましい。また、その分子鎖末端が、トリオルガノシリル基または水酸基で封鎖されたものとすればよく、前記トリオルガノシリル基としては、トリメチルシリル基、ジメチルビニルシリル基、トリビニルシリル基等が例示される。
【００２５】
また、（ａ）成分の重合度は、通常、２００〜１２，０００、好ましくは２００〜１０，０００の範囲とし、オイル状であってもガム状であってもよく、成形方法等にしたがって選択すればよい。
【００２６】
下記（ｂ）成分の硬化剤が、オルガノハイドロジェンポリシロキサンおよび白金系触媒を含む付加反応硬化型のものである場合、（ａ）成分のオルガノポリシロキサンは、ケイ素原子結合アルケニル基を１分子中に２個以上、好ましくは３個以上有するオルガノポリシロキサンである。ケイ素原子結合アルケニル基の含有量が上記範囲の下限未満であると、得られる組成物が十分に硬化しなくなる。また、ケイ素原子に結合する上記アルケニル基としてはビニル基が好ましい。アルケニル基は、分子鎖末端および側鎖のいずれか一方または両方にあればよく、少なくとも１個のアルケニル基が分子鎖末端のケイ素原子に結合していることが好ましい。
【００２７】
この場合の具体例としては、例えば、分子鎖両末端トリメチルシロキシ基封鎖ジメチルシロキサン・メチルビニルシロキサン共重合体、分子鎖両末端トリメチルシロキシ基封鎖メチルビニルポリシロキサン、分子鎖両末端トリメチルシロキシ基封鎖ジメチルシロキサン・メチルビニルシロキサン・メチルフェニルシロキサン共重合体、分子鎖両末端ジメチルビニルシロキシ基封鎖ジメチルポリシロキサン、分子鎖両末端ジメチルビニルシロキシ基封鎖メチルビニルポリシロキサン、分子鎖両末端ジメチルビニルシロキシ基封鎖ジメチルシロキサン・メチルビニルシロキサン共重合体、分子鎖両末端ジメチルビニルシロキシ基封鎖ジメチルシロキサン・メチルビニルシロキサン・メチルフェニルシロキサン共重合体、分子鎖両末端トリビニルシロキシ基封鎖ジメチルポリシロキサン等を挙げることができる。これらは１種単独でも２種以上組み合わせても使用することができる。
【００２８】
下記（ｂ）成分の硬化剤が有機過酸化物である場合、（ａ）成分のオルガノポリシロキサンは、特に限定されないが、１分子中に少なくとも２個の上記アルケニル基を有するものが好ましい。
【００２９】
この場合の具体例としては、例えば、分子鎖両末端ジメチルビニルシロキシ基封鎖ジメチルポリシロキサン、分子鎖両末端メチルフェニルビニルシロキシ基封鎖ジメチルポリシロキサン、分子鎖両末端ジメチルビニルシロキシ基封鎖ジメチルシロキサン・メチルフェニルシロキサン共重合体、分子鎖両末端ジメチルビニルシロキシ基封鎖ジメチルシロキサン・メチルビニルシロキサン共重合体、分子鎖両末端トリメチルシロキシ基封鎖ジメチルシロキサン・メチルビニルシロキサン共重合体、分子鎖両末端ジメチルビニルシロキシ基封鎖メチル(3,3,3-トリフルオロプロピル)ポリシロキサン、分子鎖両末端シラノール基封鎖ジメチルシロキサン・メチルビニルシロキサン共重合体、分子鎖両末端シラノール基封鎖ジメチルシロキサン・メチルビニルシロキサン・メチルフェニルシロキサン共重合体等が挙げられる。これらは１種単独でも２種以上組み合わせても使用することができる。
【００３０】
＜（ｂ）硬化剤＞
（ｂ）成分がヒドロシリル化反応硬化剤である場合、前記硬化剤は、１分子中にケイ素原子結合水素原子を平均２個以上有するオルガノハイドロジェンポリシロキサンと白金系触媒からなるものである。前記オルガノハイドロジェンポリシロキサンは、アルケニル基を有する（ａ）成分に付加反応する架橋剤として機能するものである。
【００３１】
このオルガノハイドロジェンポリシロキサンの具体例としては、例えば、分子鎖両末端トリメチルシロキシ基封鎖メチルハイドロジェンポリシロキサン、分子鎖両末端トリメチルシロキシ基封鎖ジメチルシロキサン・メチルハイドロジェンシロキサン共重合体、分子鎖両末端トリメチルシロキシ基封鎖ジメチルシロキサン・メチルハイドロジェンシロキサン・メチルフェニルシロキサン共重合体、分子鎖両末端ジメチルハイドロジェンシロキシ基封鎖ジメチルポリシロキサン、分子鎖両末端ジメチルハイドロジェンシロキシ基封鎖ジメチルシロキサン・メチルハイドロジェンシロキサン共重合体、分子鎖両末端ジメチルハイドロジェンシロキシ基封鎖ジメチルシロキサン・メチルフェニルシロキサン共重合体、分子鎖両末端ジメチルハイドロジェンシロキシ基封鎖メチルフェニルポリシロキサン等が挙げられる。（ｂ）成分は１種単独でも２種以上組み合わせても使用することができる。
【００３２】
本組成の複合シートの外層を構成する組成物において、このオルガノハイドロジェンポリシロキサンの含有量は、通常、（ａ）成分中のケイ素原子結合アルケニル基１モルに対して、本成分中のケイ素原子結合水素原子が、通常、０．１〜４．０モル、好ましくは０．３〜２．０モルとなる量である。本成分の含有量が少なすぎると得られるシリコーンゴム組成物が十分に硬化しなくなることがあり、一方、多すぎると得られるシリコーンゴムが非常に硬質となり、表面に多数のクラックを生じるなどの問題が発生することがある。
【００３３】
オルガノハイドロジェンポリシロキサンとともに用いられる白金系触媒は本組成物の硬化を促進するための触媒であり、例えば、塩化白金酸、塩化白金酸のアルコール溶液、白金のオレフィン錯体、白金のアルケニルシロキサン錯体、白金のカルボニル錯体等が挙げられる。本組成物において、白金系触媒の含有量は、特に限定されず、触媒としての有効量でよいが、（ａ）成分に対して本成分中の白金金属が質量単位で、通常、０．０１〜１，０００  ｐｐｍとなる量であり、好ましくは、０．１〜５００  ｐｐｍとなる量である。本成分の含有量が少なすぎると得られるシリコーンゴム組成物が十分に硬化しなくなることがあり、一方、多量に使用しても得られるシリコーンゴム組成物の硬化速度は向上せず、経済的に不利となることがある。
【００３４】
（ｂ）成分の硬化剤が有機過酸化物である場合、前記有機過酸化物としては、例えば、ベンゾイルパーオキサイド、ジクミルパーオキサイド、２，５−ジメチル−２，５−ビス（ｔ−ブチルパーオキシ)ヘキサン、ジ−ｔ−ブチルパーオキサイド、ｔ−ブチルパーベンゾエート等が挙げられる。これらは１種単独でも２種以上組み合わせても使用することができる。この有機過酸化物の添加量は、上記（ａ）成分のオルガノポリシロキサン１００質量部に対して、通常、０．１〜５質量部の範囲内となる量であることが好ましい。
【００３５】
＜（ｃ）熱伝導性充填剤＞
（ｃ）成分の熱伝導性充填剤としては、酸化アルミニウム、酸化亜鉛、酸化ケイ素、炭化ケイ素、窒化アルミニウム、窒化ホウ素等の無機粉末が、好適に例示される。（ｃ）成分は、１種単独でも２種以上を組み合わせても使用することができる。
【００３６】
この(c)成分の平均粒径は、好ましくは５０μｍ以下、より好ましくは２０μｍ以下である。
【００３７】
また、この（ｃ）成分の配合量は、（ａ）成分１００質量部に対して、通常、１００〜１，８００質量部、好ましくは２００〜１，６００質量部の範囲である。前記配合量が少なすぎると外層の熱伝導性が不十分なものとなり、一方、多すぎると（ｃ）成分の組成物中への均一な配合が困難になるとともに成形加工性が悪くなってしまう。
【００３８】
＜（ｄ）ケイ素化合物系接着性付与剤＞
本（ｄ）成分は、本発明の熱伝導性シリコーンゴム複合シートを特徴づける重要な成分であり、この成分を、外層を構成するシリコーンゴム組成物中に配合することにより、（Ａ）中間層の熱伝導性合成樹脂フィルム層と（Ｂ）外層のシリコーンゴム層とが互いに強固な接着性を示し、層間剥離を生じることなく、経時的にも耐久性に優れたものとすることができる。また、（Ａ）中間層の熱伝導性合成樹脂フィルム層に対して接着性向上を目的としたプライマー処理を施す工程を省略することができるので、複合シート製造工程の簡略化が図られ、更に、プライマー層を有しないことから、熱伝導性が低減しない複合シートを得ることができる。
【００３９】
この(d)成分のケイ素化合物系接着性付与剤は、エポキシ基、アルコキシ基、メチル基、ビニル基および式：Ｓｉ−Ｈで表わされる基からなる群から選ばれた少なくとも１種の基を有するケイ素化合物であることが必要とされる。特に、１分子中に前記群から選ばれた基を２個以上有するケイ素化合物であるものが好ましい。
【００４０】
さらに好ましくは、前記（ｂ）成分の硬化剤がヒドロシリル化反応硬化剤である場合には、該（ｄ）成分のケイ素化合物は、ビニル基、Ｓｉ−Ｈで表わされる基またはこれらの両方と、エポキシ基、アルコキシ基またはこれらの両方とを有する。また、別の好ましい実施形態では、前記（ｂ）成分の硬化剤が有機過酸化物硬化剤である場合には、該（ｄ）成分のケイ素化合物は、メチル基、ビニル基またはこれらの両方と、エポキシ基、アルコキシ基またはこれらの両方とを有する。
【００４１】
この（ｄ）成分の配合量は、（ａ）成分１００質量部に対して、通常、０．１〜３．０質量部、好ましくは０．５〜２．０質量部の範囲とするのがよい。前記配合量が少なすぎれば、接着性付与効果が発揮されず、また、多すぎると機械的特性が損なわれるという問題を生じるので好ましくない。
【００４２】
このような基を有するケイ素化合物としては、具体的には、下記のものを例示することができる。但し、下記のものに限定されるものではない。
【００４３】
【化１】
0005471868.tif 000002
【００４４】
【化２】
0005471868.tif 000003
【００４５】
【化３】
0005471868.tif 000004
【００４６】
【化４】
0005471868.tif 000005
【００４７】
【化５】
0005471868.tif 000006
【００４８】
（ｄ）成分は、１種単独でも２種以上組み合わせても使用することができる。
【００４９】
［熱伝導性複合シートの製造］
＜（Ｂ）外層用のコーティング組成物の調製＞
先ず、上記（ａ）成分のオルガノポリシロキサンと（ｃ）成分の熱伝導性充填剤とを、ニーダー、バンバリーミキサー、プラネタリーミキサー、品川ミキサー等の混合機を用いて、必要に応じ１００℃以上程度の温度に加熱しつつ、混練りする。この混練り工程で、所望により、外層の熱伝導性能を損なわない範囲内で、フュームドシリカ、沈降性シリカ等の補強性シリカ；シリコーンオイル、シリコーンウェッター等；白金、酸化チタン、ベンゾトリアゾール等の難燃剤等を添加・混合してもよい。
【００５０】
混練り工程で得られた均一混合物を、室温に冷却した後、ストレーナー等を通して濾過し、次いで、２本ロール、品川ミキサー等を用いて、前記混合物に所要量の（ｄ）成分の接着性付与剤、更に（ｂ）成分の硬化剤を添加して、再度、混練りする。この再度の混練り工程で、所望により、１−エチニル−１−シクロヘキサノール等のアセチレン化合物系付加反応制御剤、有機顔料、無機顔料等の着色剤、酸化鉄、酸化セリウム等の耐熱性向上剤等を添加・混合してもよい。
【００５１】
この再度の混練り工程で得られた外層用組成物を外層用コーティング剤として、直接、次工程に供してもよいが、必要に応じて、更にトルエン等の溶剤を加えて、プラネタリーミキサー、ニーダー等の攪拌機に投入して混合して、外層用コーティング剤としても差し支えない。
【００５２】
＜コーティング工程＞
上記工程により得られた外層用コーティング剤を、上記（Ａ）中間層の熱伝導性合成樹脂フィルム層の両面に、逐次、乾燥炉、加熱炉および巻き取り装置を備えたナイフコーター、キスコーター等のコーティング装置を用いて、連続的に所定の一定の厚さにコーティングした後、溶剤等を乾燥・蒸散させ、付加反応硬化型の場合は、８０〜２００℃、好ましくは１００〜１５０℃程度に、また、過酸化物硬化型の場合は、１００〜２００℃、好ましくは１１０〜１８０℃程度に、加熱して架橋・硬化させることにより、優れた熱伝導性、電気絶縁性、機械的強度、柔軟性、耐熱性、および耐久性を有する本発明の熱伝導性シリコーンゴム複合シートを得ることができる。
【００５３】
なお、本発明の熱伝導性シリコーンゴム複合シートは、もとより三層の積層体に限定されず、所望により、上記（Ａ）層と（Ｂ）層とを、例えば、（Ｂ）／（Ａ）／（Ｂ）／（Ａ）／（Ｂ）の５層積層構造としてもよく、また、別途、ガラスクロス、グラファイトシート、アルミホイル等の層を含むものとしてもよい。
【実施例】
【００５４】
以下に、実施例および比較例を挙げて、本発明を具体的に説明するが、本発明は下記実施例に限定されるものではない。また、本実施例において、中間層として用いた熱伝導性合成樹脂フィルムの熱伝導率は、レーザーフラッシュ法に基づく熱抵抗測定器（ネッチ社製、キセノンフラッシュアナライザー；ＬＦＡ４４７ ＮａｎｏＦｌａｓｈ）により２５℃において測定された値であり、当社における測定値である。測定は、各合成樹脂フィルムの片面にカーボンをスプレーコートした後に該表面について行った。
【００５５】
［実施例１］
（ａ）平均重合度８，０００のジメチルビニルシロキシ基で両末端を封止したジメチルポリシロキサン１００質量部、および(ｃ)熱伝導性充填剤として平均粒径４μｍの酸化アルミニウム粉末７５０質量部をバンバリーミキサーにて室温で４０分混練りし、次いで１００メッシュのストレーナーにて濾過後、２本ロールを用いて、この（ａ）＋（ｃ）の混合物１００質量部に、（ｄ）接着性付与剤として下記構造式：
【００５６】
【化６】
0005471868.tif 000007
【００５７】
で表されるケイ素化合物１．０質量部、（ｂ）有機過酸化物としてジ（２−メチルベンゾイル）パーオキサイド１．９質量部、および着色剤としてＫＥ−カラーＲ２０（商品名：信越化学工業(株)製）０．４質量部を添加・配合して、更に混練りして混合物を作製した。
【００５８】
次いで、上記で得られた混合物１００質量部をトルエン４７質量部に溶解してコーティング剤を作製し、先ず、熱伝導性芳香族ポリイミド系フィルム（酸化アルミニウム粉体分散タイプ。商品名：カプトン１００ＭＴ、東レデュポン(株)製、熱伝導率：０．４２Ｗ／ｍ・Ｋ、厚さ：２５μｍ）の片面にコーティングし、乾燥温度：８０℃、および硬化温度：１５０℃の条件で処理して、厚さ６２．５μｍに成形されたゴム層を形成させた。次いで、別の片面にも同様にして、コーティング、乾燥、および硬化処理を施して、全体の厚さが１５０μｍの熱伝導性シリコーンゴム複合シートを作製した。
【００５９】
［実施例２］
実施例１において、（ｄ）成分のケイ素化合物の使用量を１．０質量部から０．５質量部に変更した以外は、実施例１と同様にして、全体の厚さが１５０μｍの熱伝導性シリコーンゴム複合シートを作製した。
【００６０】
［実施例３］
(ａ)２５℃における粘度が６００ｍｍ2/ｓのジメチルビニルシロキシ基で両末端を封止したジメチルポリシロキサン１００質量部、(ｃ１)熱伝導性充填剤として平均粒径４μｍの酸化アルミニウム粉末７５０質量部、および(ｃ２)平均粒径９μｍの窒化ホウ素粉末２５０部を、プラネタリーミキサーにて室温で２０分混練りし、１００メッシュのストレーナーにて濾過して仕上げた後、更にこの(ａ)＋(ｃ１)＋(ｃ２)の混合物１００質量部に、(ｄ)接着性付与剤として下記構造式：
【００６１】
【化７】
0005471868.tif 000008
【００６２】
で表されるケイ素化合物１．０質量部、(ｂ１)塩化白金酸のビニルシロキサン錯体（白金金属含有量：１質量％）０．３５質量部を均一に配合し、次いで、付加反応制御剤として１−エチニル−１−シクロヘキサノール０．０６質量部を添加配合し、更に(ｂ２)下記構造式で表されるメチルハイドロジェンポリシロキサン（ＳｉＨ基含有量：０．００５０モル/ｇ）１．５質量部（ＳｉＨ基／(ａ)中のビニル基（モル比）：４．０）を均一に混合してシリコーンゴム組成物を調製した。
【００６３】
【化８】
0005471868.tif 000009
【００６４】
次いで、上記で得られた混合物１００質量部をトルエン１５質量部に溶解してコーティング剤を作製し、先ず、熱伝導性芳香族ポリイミド系フィルム（商品名：カプトン１００ＭＴ、東レデュポン(株)製、熱伝導率：０．４２Ｗ／ｍ・Ｋ、厚さ：２５μｍ）の片面にコーティングし、乾燥温度：８０℃、および硬化温度：１５０℃の条件で処理して、厚さ６２．５μｍに成形されたゴム層を形成させた。次いで、別の片面にも同様にして、コーティング、乾燥、および硬化処理を施して、全体の厚さが１５０μｍの熱伝導性シリコーンゴム複合シートを作製した。
【００６５】
［実施例４］
実施例１において、（ｄ）成分の接着性付与剤を、下記構造式：
【００６６】
【化９】
0005471868.tif 000010
【００６７】
で表されるケイ素化合物１．０質量部に変えた以外は、実施例１と同様にして、全体の厚さが１５０μｍの熱伝導性シリコーンゴム複合シートを作製した。
【００６８】
［実施例５］
実施例１において、（ｄ）成分の接着性付与剤を、下記構造式：
0005471868.tif 000011
【００６９】
で表されるケイ素化合物１．０質量部に変えた以外は、実施例１と同様にして、全体の厚さが１５０μｍの熱伝導性シリコーンゴム複合シートを作製した。
【００７０】
［実施例６］
(ａ)２５℃における粘度が５０００ｍｍ2/ｓのジメチルビニルシロキシ基で両末端を封止したジメチルポリシロキサン１００質量部、(ｃ)熱伝導性充填剤として平均粒径４μｍの酸化アルミニウム粉末７５０質量部を、プラネタリーミキサーにて室温で２０分混練りし、１００メッシュのストレーナーにて濾過して仕上げた後、更にこの(ａ)＋(ｃ)の混合物１００質量部に、(ｄ)接着性付与剤として下記構造式：
【００７１】
【化１０】
0005471868.tif 000012
【００７２】
で表されるケイ素化合物０．５質量部、(ｂ１)塩化白金酸のビニルシロキサン錯体（白金金属含有量：１質量％）０．３５質量部を均一に配合し、次いで、付加反応制御剤として１−エチニル−１−シクロヘキサノール０．０６質量部を添加配合し、更に(ｂ２)下記構造式で表されるメチルハイドロジェンポリシロキサン（ＳｉＨ基含有量：０．００１６モル/ｇ）１．２５質量部（ＳｉＨ基／(ａ)中のビニル基（モル比）：２．８）を均一に混合してシリコーンゴム組成物を調製した。
【００７３】
【化１１】
0005471868.tif 000013
【００７４】
次いで、上記で得られた混合物１００質量部をトルエン１５質量部に溶解してコーティング剤を作製し、先ず、熱伝導性芳香族ポリイミド系フィルム（商品名：カプトン１００ＭＴ、東レデュポン(株)製、熱伝導率：０．４２Ｗ／ｍ・Ｋ、厚さ：２５μｍ）の片面にコーティングし、乾燥温度：８０℃、および硬化温度：１５０℃の条件で処理して、厚さ６２．５μｍに成形されたゴム層を形成させた。次いで、別の片面にも同様にして、コーティング、乾燥、および硬化処理を施して、全体の厚さが１５０μｍの熱伝導性シリコーンゴム複合シートを作製した。
【００７５】
［実施例７］
実施例６において、（ｄ）成分の接着性付与剤を、下記構造式：
【００７６】
【化１２】
0005471868.tif 000014
【００７７】
で表されるケイ素化合物０．５質量部に変えた以外は、実施例１と同様にして、全体の厚さが１５０μｍの熱伝導性シリコーンゴム複合シートを作製した。
【００７８】
［比較例１］
実施例１において、熱伝導性芳香族ポリイミド系フィルム（商品名：カプトン１００ＭＴ、東レデュポン(株)製、熱伝導率：０．４２Ｗ／ｍ・Ｋ、厚さ：２５μｍ）に代えて、芳香族ポリイミド系フィルム（商品名：カプトン１００Ｈ、東レデュポン(株)製、熱伝導率：０．０８Ｗ／ｍ・Ｋ、厚さ：２５μｍ）を用いた以外は、実施例１と同様にして、全体の厚さが１５０μｍの熱伝導性シリコーンゴム複合シートを作製した。
【００７９】
［比較例２］
実施例１において、上記（ｄ）成分のケイ素化合物を使用しなかった以外は、実施例１と同様にして、厚さ１５０μｍの熱伝導性シリコーンゴム複合シートを作製した。
【００８０】
なお、表１及び表２に実施例１〜３および比較例１〜２における（ａ）成分と（ｃ）成分を含む混合物およびコーティング剤の組成を示す。表１及び表２中の各成分についての数値は質量部で表す量を意味する。
【００８１】
［諸特性の評価手法］
上記実施例１〜３および比較例１〜２で作製した各複合シートについて、下記手法により諸特性を測定した。その測定結果を表１及び表２に示す。
【００８２】
〔一般特性〕
・引張り強度（ＭＰａ）、引裂き強度（ｋＮ／ｍ）、絶縁破壊電圧（ｋＶ）：
ＪＩＳ  Ｋ  ６２４９に準拠して測定した。
【００８３】
・接着強度（Ｎ／ｃｍ）：
ＪＩＳ  Ｋ  ６２５９に準拠して、１８０度剥離試験を行って、接着強度を測定した。なお、試験試料として、厚さ２５μｍの芳香族ポリイミド系フィルムの片側の表面上に、肉厚１ｍｍのゴム層を形成させた２層構造のものを作製した。
【００８４】
〔熱特性〕
・熱抵抗（℃／Ｗ）
サンプルをヒートシンク（放熱部品）とＴＯ−３Ｐ型トランジスタの間に挟み（接触面積：約２．７ｃｍ2）、直径３．０ｍｍのねじで固定（ネジ締め圧力：４９．０±９．８Ｎ（５±１ｋｇｆ））した後、トランジスタに電力（１０Ｗ）をかけた。１０分経過後に、トランジスタの温度（Ｔ１）及びヒートシンクの温度（Ｔ２）を測定し、次式により熱抵抗を算出した。
【００８５】
熱抵抗（℃／Ｗ）＝（Ｔ１−Ｔ２）／１０
【００８６】
【表１】
0005471868.tif 000015
【００８７】
(＊注：実施例３、６及び７の（ｂ）硬化剤の量は、メチルハイドロジェンポリシロキサンの配合量である)
【００８８】
【表２】
0005471868.tif 000016
【産業上の利用可能性】
【００８９】
本発明の熱伝導性シリコーンゴム複合シートは、発熱性電子部品と放熱部品との間に介装される放熱部材として有用である。